(57)【特許請求の範囲】
【請求項１】
伝動ベルトに使用されるアラミド心線を製造する方法であって、
アラミド心線の原糸を、ウレタンプレポリマーと有機溶媒とを含み、かつポリメチレンポリフェニルポリイソシアネートを含まない処理剤（Ａ）で被覆又は含浸する工程と、
処理剤（Ａ）で被覆又は含浸したアラミド心線の原糸を、レゾルシンとホルマリンとラテックスとを含む処理剤（Ｂ）で被覆又は含浸する工程と、
処理剤（Ａ）及び処理剤（Ｂ）で被覆又は含浸したアラミド心線の原糸を、オレフィン系ゴムを含む処理剤（Ｃ）で被覆又は含浸する工程とを含むアラミド心線の製造方法。
【請求項２】
ウレタンプレポリマーが、末端イソシアネート基を有し、かつ芳香族ポリイソシアネートとポリエーテルポリオールとの反応生成物である請求項１記載の方法。
【請求項３】
芳香族ポリイソシアネートが、ビス（イソシアナトフェニル）Ｃ１−４アルカンである請求項２記載の方法。
【請求項４】
ポリエーテルポリオールが、ポリＣ３−６アルキレングリコールである請求項２又は３記載の方法。
【請求項５】
ウレタンプレポリマーのイソシアネート基含有率が、５〜３５質量％である請求項１〜４のいずれかに記載の方法。
【請求項６】
ウレタンプレポリマーの割合が、処理剤（Ａ）全体に対して、１〜３０質量％である請求項１〜５のいずれかに記載の方法。
【請求項７】
アラミド心線の原糸が、撚糸である請求項１〜６のいずれかに記載の方法。
【請求項８】
一対の未加硫ゴムシートの間に、請求項１〜７のいずれかに記載の方法で得られたアラミド心線を挟持させた円筒状の積層体を加硫して加硫ベルトスリーブを形成し、この円筒状の加硫ベルトスリーブを周方向にカッティングすることにより伝動ベルトを製造する方法。
【請求項９】
伝動ベルトが、ベルトの長手方向に沿って、アラミド心線を埋設する接着ゴム層と、この接着ゴム層の一方の面に圧縮ゴム層とを備えている請求項８記載の製造方法。
【請求項１０】
接着ゴム層及び圧縮ゴム層が、それぞれ、オレフィン系ゴムを含む請求項９記載の製造方法。
【発明の詳細な説明】
【技術分野】
【０００１】
本発明は、伝動ベルト側面での単糸のホツレを防止できるとともに、伝動ベルトの屈曲疲労を抑制できるアラミド心線及びその製造方法、前記アラミド心線を用いた伝動ベルト及びその製造方法に関する。
【背景技術】
【０００２】
伝動ベルトは、円筒状の成形型の外周に、少なくとも第１の未加硫ゴムシートと心線と第２の未加硫ゴムシートとを順次巻き付けた積層体を加硫して加硫ベルトスリーブを形成し、この加硫ベルトスリーブを周方向に輪切りして製造される。心線としては、ガラス心線、ポリエステル心線などが汎用されているが、いずれも強力と弾性とを両立できないため、アラミド心線の使用が望まれる。しかし、アラミド心線を使用しても、ポリエステル心線に比べれば弾性が十分でなく、加硫ベルトスリーブのカット面（伝動ベルトの側面）で単糸が突出してホツレが生成し易い。このように、ホツレが生成した状態で、伝動ベルトを走行させると、心線がポップアウトして（引き抜かれて）プーリに絡みつき、伝動ベルトが破断するため、伝動ベルトの耐久性を著しく低下させる。そのため、伝動ベルトのカット面での単糸のホツレは、研磨などにより物理的に除去する必要があり、このような作業は生産性を大きく低下させる。さらに、アラミド心線は、伝動ベルトのカット面で単糸が突出していなくても、伝動ベルトを走行させると、単糸が突出してホツレ易い。そこで、特定の処理剤でアラミド心線を処理することにより、単糸のホツレを防止する方法が提案されている。
【０００３】
例えば、特開２０１０−９５８１４号公報（特許文献１）には、実質的に無撚りの芳香族ポリアミド繊維に対し、ポリウレタン樹脂を主とする前処理液に含浸し、熱処理した後、加撚処理する補強用芳香族ポリアミド繊維コードの製造方法が開示されている。この文献の実施例では、実質的に無撚りの芳香族ポリアミド繊維に対し、水分散エステル系ポリウレタン樹脂スーパーフレックスＥ−２０００（第一工業製薬社製、固形分濃度５０％、粒子系）、水分散ブロックドイソシアネートＩＬ−６（ＥＭＳ社製、固形分濃度５０％）、エポキシ化合物デナコールＥＸ６１４（ナガセケムテックス社製）を含む前処理液に浸漬し、熱処理し、加撚し、撚糸コードを作製し、この撚糸コードを、クロロフェノールを含むレゾルシン−ホルマリン−ラテックス（ＲＦＬ）接着処理液に浸漬し、熱処理し、ゴム補強用繊維コードを作製した例が記載されている。しかし、このゴム補強用繊維コードは、ポリウレタン樹脂粒子の水分散液に浸漬して作製されるため、コードの内部にポリウレタン樹脂を含浸できない。そのためか、アラミド繊維を十分に集束できず、コードの単糸のホツレを有効に防止できない。
【０００４】
特開２００１−２２６８７６号公報（特許文献２）には、ウレタンプレポリマーを主成分とし、このプレポリマーに対し、ポリメチレンポリフェニルポリイソシアネートを固形分比率で２０〜５０重量％含有する有機溶剤溶液の処理液で処理するポリウレタン樹脂接着用アラミド繊維コードの製造方法が開示されている。この文献の実施例では、ウレタンプレポリマーとして、無黄変ウレタンプレポリマーが使用されている。しかし、このアラミド繊維コードも、処理液による被膜が硬くなりすぎるためか、ベルトカット面での単糸のホツレを有効に防止できず、ベルトの屈曲疲労性も防止できない。
【先行技術文献】
【特許文献】
【０００５】
【特許文献１】特開２０１０−９５８１４号公報（特許請求の範囲、実施例）
【特許文献２】特開２００１−２２６８７６号公報（特許請求の範囲、実施例）
【発明の概要】
【発明が解決しようとする課題】
【０００６】
従って、本発明の目的は、伝動ベルト側面（カット面）での耐ホツレ性と、伝動ベルトの耐屈曲疲労性とを両立できるアラミド心線及びその製造方法、並びに前記アラミド心線を用いた伝動ベルト及びその製造方法を提供することにある。
【０００７】
本発明の他の目的は、撚糸であっても、耐ホツレ性と耐屈曲疲労性とを両立できるアラミド心線及びその製造方法、並びに前記アラミド心線を用いた伝動ベルト及びその製造方法を提供することにある。
【課題を解決するための手段】
【０００８】
本発明者らは、前記課題を達成するため鋭意検討した結果、アラミド心線の原糸を、ウレタンプレポリマーと有機溶媒とを含み、かつポリメチレンポリフェニルポリイソシアネートを含まない処理剤で処理すると、上記処理剤を原糸のフィラメント間に均一かつ効率よく浸透して含浸でき、アラミド繊維とウレタンプレポリマーとの化学的な相互作用もあるためか、フィラメントの集束性を向上できるとともに、ウレタン骨格によりアラミド心線の表面に柔軟な被膜を形成でき、フィラメントの集束状態を保持できるため、伝動ベルト側面での耐ホツレ性と伝動ベルトの耐屈曲疲労性とを両立できることを見いだし、本発明を完成した。
【０００９】
すなわち、本発明の方法は、伝動ベルトに使用されるアラミド心線を製造する方法であり、
アラミド心線の原糸（例えば、撚糸）を、ウレタンプレポリマーと有機溶媒とを含み、かつポリメチレンポリフェニルポリイソシアネートを含まない処理剤（Ａ）で被覆又は含浸する工程と、
処理剤（Ａ）で被覆又は含浸したアラミド心線の原糸を、レゾルシンとホルマリンとラテックスとを含む処理剤（Ｂ）で被覆又は含浸する工程とを含んでいる。
【００１０】
ウレタンプレポリマーは、末端イソシアネート基を有し、かつ芳香族ポリイソシアネートとポリエーテルポリオールとの反応生成物であってもよい。芳香族ポリイソシアネートは、ビス（イソシアナトフェニル）Ｃ１−４アルカンであってもよい。ポリエーテルポリオールは、ポリＣ３−６アルキレングリコールであってもよい。ウレタンプレポリマーのイソシアネート基含有率は、５〜３５質量％程度であってもよい。ウレタンプレポリマーの割合は、処理剤（Ａ）全体に対して、１〜３０質量％程度であってもよい。
【００１１】
上記方法は、処理剤（Ａ）と処理剤（Ｂ）とで被覆又は含浸したアラミド心線の原糸を、オレフィン系ゴム（又はオレフィン系エラストマー）を含む処理剤（Ｃ）で被覆又は含浸する工程を含んでいてもよい。
【００１２】
本発明は、上記方法により得られるアラミド心線も包含する。また、本発明は、ベルトの長手方向に沿って、上記アラミド心線を埋設した接着ゴム層と、この接着ゴム層の一方の面に圧縮ゴム層とを備えた伝動ベルトも包含する。接着ゴム層及び圧縮ゴム層は、それぞれ、オレフィン系ゴム（又はオレフィン系エラストマー）を含んでいてもよい。さらに、本発明は、一対の未加硫ゴムシートの間に、上記アラミド心線を挟持させた円筒状の積層体を加硫して加硫ベルトスリーブを形成し、この円筒状の加硫ベルトスリーブを周方向にカッティングすることにより伝動ベルトを製造する方法も包含する。
【００１３】
なお、本発明は、伝動ベルトに使用されるアラミド心線を処理するための処理剤（例えば、アラミド心線の耐ホツレ性と耐屈曲疲労性とを向上させるための処理剤）であって、ウレタンプレポリマーと有機溶媒とを含み、かつポリメチレンポリフェニルポリイソシアネートを含まない処理剤も包含する。
【発明の効果】
【００１４】
本発明では、ウレタンプレポリマーと有機溶媒とを含み、かつポリメチレンポリフェニルポリイソシアネートを含まない処理剤で処理されたアラミド心線を伝動ベルトに使用するため、伝動ベルト側面でのアラミド心線の毛羽立ちやホツレを防止できるとともに、伝動ベルトの耐屈曲疲労性を顕著に向上できる。特に、アラミド心線が撚糸であっても、フィラメント同士の狭い隙間に上記処理剤を均一かつ効率よく浸透して含浸できるためか、耐ホツレ性と耐屈曲疲労性とを両立できる。
【図面の簡単な説明】
【００１５】
【図１】図１は、本発明の伝動ベルトの一例を示す概略断面図である。
【図２】図２は、本発明の伝動ベルトの他の例を示す概略断面図である。
【図３】図３は、実施例の伝動ベルトの屈曲疲労性を評価するための試験機を示す概略図である。
【図４】図４は、実施例の伝動ベルトの走行後のホツレ状態を評価するための試験機を示す概略図である。
【発明を実施するための形態】
【００１６】
［アラミド心線の製造方法］
伝動ベルト用アラミド心線の製造方法は、アラミド心線の原糸（アラミド心線本体）を特定の第１の処理剤及び第２の処理剤で処理（被覆又は含浸）する工程を含んでいる。
【００１７】
アラミド心線の原糸としては、伝動ベルトの走行に耐えうる強度を有する限り特に制限されず、例えば、アラミド繊維（芳香族ポリアミド繊維）のモノフィラメント糸を含むマルチフィラメント糸（アラミド系マルチフィラメント糸）などが例示できる。
【００１８】
アラミド繊維としては、例えば、パラ系アラミド繊維、メタ系アラミド繊維などが例示できる。パラ系アラミド繊維としては、例えば、ポリパラフェニレンテレフタルアミド繊維（例えば、帝人（株）の「トワロン（登録商標）」、東レ・デュポン（株）の「ケブラー（登録商標）」など）、ポリパラフェニレンテレフタルアミドと３，４’−オキシジフェニレンテレフタルアミドとの共重合体繊維（例えば、帝人（株）の「テクノーラ（登録商標）」など）などが例示できる。メタ系アラミド繊維としては、例えば、ポリメタフェニレンイソフタルアミド繊維（例えば、帝人（株）の「コーネックス（登録商標）」など）などが例示できる。これらのアラミド繊維は、単独で又は二種以上組み合わせて使用できる。これらのアラミド繊維のうち、高モジュラス性を有する点から、パラ系アラミド繊維が好ましい。
【００１９】
アラミド系マルチフィラメント糸は、アラミド繊維のモノフィラメント糸を含んでいればよく、必要であれば、他の繊維（ポリエステル繊維など）のモノフィラメント糸を含んでいてもよい。本発明では、特定の第１の処理剤で原糸を処理するため、原糸がアラミド繊維のマルチフィラメント糸（アラミド繊維のモノフィラメント糸のみからなるマルチフィラメント糸）であっても伝動ベルト側面でのホツレを防止でき、かつ伝動ベルトの耐屈曲疲労性を向上できる。
【００２０】
アラミド系マルチフィラメント糸は、複数のモノフィラメント糸を含んでいればよく、伝動ベルトの耐久性の点から、例えば、１００〜５０００本、好ましくは５００〜４０００本、さらに好ましくは１０００〜３０００本程度のモノフィラメント糸を含んでいるのが好ましい。
【００２１】
モノフィラメント糸の平均繊度は、例えば、１〜１０ｄｔｅｘ、好ましくは１．２〜８ｄｔｅｘ、さらに好ましくは１．５〜５ｄｔｅｘ程度であってもよい。
【００２２】
アラミド系マルチフィラメント糸は、モノフィラメント糸同士を集束させることなく（例えば、無撚りで）使用してもよく、複数のモノフィラメント糸を集束手段（例えば、加撚、交絡、結束など）により集束して使用してもよい。本発明では、アラミド系マルチフィラメント糸が集束されていても（特に、アラミド系マルチフィラメント糸が撚糸であっても）、特定の第１の処理剤で処理するため、モノフィラメント糸同士の隙間に第１の処理剤を効率よく浸透でき、アラミド心線の耐ホツレ性と耐屈曲疲労性とを両立できる。このように、本発明では、アラミド心線の原糸を予め集束（加撚など）できるため、複数の種類の処理剤を処理する場合でも、連続して処理することができ、生産性にも優れている。
【００２３】
撚糸（又はコード）は、複数のモノフィラメント糸を単糸として、少なくとも１本の単糸を右撚り（Ｓ撚り）又は左撚り（Ｚ撚り）した方撚糸であってもよい。単糸は、強度の点から、例えば、１０〜２０００本、好ましくは１００〜１８００本、さらに好ましくは５００〜１５００本程度のモノフィラメント糸を含んでいてもよい。単糸の平均繊度は、例えば、５００〜３０００ｄｔｅｘ、好ましくは１０００〜２５００ｄｔｅｘ、さらに好ましくは１５００〜２０００ｄｔｅｘ程度であってもよい。
【００２４】
方撚糸は、通常、１〜６本、好ましくは１〜４本、さらに好ましくは１〜３本（例えば、１〜２本）程度の単糸を含んでいる場合が多い。なお、方撚糸が複数の単糸を含む場合、複数の単糸を束ねて（引き揃えて）加撚されている場合が多い。
【００２５】
方撚糸は、例えば、甘撚糸又は中撚糸（特に、甘撚糸）であってもよい。方撚糸の撚り数は、例えば、２０〜５０回／ｍ、好ましくは２５〜４５回／ｍ、さらに好ましくは３０〜４０回／ｍ程度であってもよい。方撚糸において、下記式（１）で表される撚り係数（Ｔ．Ｆ．）は、例えば、０．０１〜１、好ましくは０．１〜０．８程度であってもよい。
【００２６】
撚り係数＝［撚り数（回／ｍ）×√トータル繊度（ｔｅｘ）］／９６０      （１）
撚糸は、さらに強度を向上させる点から、複数の方撚糸を下撚り糸として上撚りした糸（例えば、諸撚糸、駒撚糸、ラング撚糸など）であってもよく、方撚糸と単糸とを下撚り糸として上撚りした撚糸（例えば、壁撚糸など）であってもよい。これらの撚糸を構成する下撚り糸の数は、例えば、２〜５本、好ましくは２〜４本、さらに好ましくは２〜３本程度であってもよい。また、方撚り方向（下撚り方向）と上撚り方向とは、同一方向及び逆方向のいずれであってもよく、耐屈曲疲労性の点から、同一方向（ラング撚り）が好ましい。
【００２７】
上撚りの撚り数は、特に制限されず、例えば、５０〜２００回／ｍ、好ましくは８０〜１８０回／ｍ、さらに好ましくは１００〜１５０回／ｍ程度であってもよい。上撚りにおいて、式（１）で表される撚り係数は、例えば、０．５〜６．５、好ましくは０．８〜５、さらに好ましくは１〜４程度であってもよい。
【００２８】
アラミド心線の原糸の平均径は、例えば、０．２〜２．５ｍｍ、好ましくは０．４〜２ｍｍ、さらに好ましくは０．５〜１．５ｍｍ程度であってもよい。
【００２９】
第１の処理剤（又は前処理剤）は、ウレタンプレポリマーと有機溶媒（又は有機溶剤）とを含み、かつポリメチレンポリフェニルポリイソシアネート（ポリメリックＭＤＩ）を含まない。水系処理剤は、アラミド心線の内部まで浸透しにくいのに対して、有機溶剤系処理剤は、アラミド心線の表面のみならず内部に均一かつ効率よく浸透でき、アラミド繊維とウレタンプレポリマーとの化学的な相互作用もあるためか、アラミド繊維の集束性を向上できる。また、ポリメリックＭＤＩを含まない処理剤は、アラミド心線の表面に柔らかい被膜を形成でき、繊維の集束状態を保持できるためか、カット面でアラミド心線の単糸が解れるのを有効に抑制でき、しかも耐屈曲疲労性を向上できる。
【００３０】
ウレタンプレポリマーは、ウレタン骨格（−ＮＨ−Ｃ（＝Ｏ）−Ｏ−）を含んでいる限り特に制限されず、通常、末端イソシアネート基を有しており、ポリイソシアネート類とポリオール類との反応生成物（ポリオール類で変性されたポリイソシアネート類）である場合が多い。
【００３１】
ポリイソシアネート類（ウレタンプレポリマーのポリイソシアネート成分）としては、例えば、ヘキサメチレンジイソシアネート（ＨＤＩ）などの脂肪族ポリイソシアネート、シクロヘキサンジイソシアネート（ＣＨＤＩ）、イソホロンジイソシアネート（ＩＰＤＩ）、水添ビス（イソシアナトフェニル）メタンなどの脂環族ポリイソシアネートなどであってもよいが、アラミド繊維（全芳香族ポリアミド繊維）との親和性の点から、芳香族ポリイソシアネート（芳香脂肪族ポリイソシアネートを含む）を使用する場合が多い。
【００３２】
芳香族ポリイソシアネートとしては、フェニレンジイソシアネート、トリレンジイソシアネート（ＴＤＩ）、キシリレンジイソシアネート（ＸＤＩ）、テトラメチルキシリレンジイソシアネート（ＴＭＸＤＩ）、ナフタレンジイソシアネート（ＮＤＩ）、トルイジンジイソシアネート（ＴＯＤＩ）、ビス（イソシアナトフェニル）アルカン［例えば、ビス（イソシアナトフェニル）メタン（モノメリックＭＤＩ又はピュアＭＤＩ）、ビス（イソシアナトフェニル）エタン、ビス（イソシアナトフェニル）プロパンなどのビス（イソシアナトフェニル）Ｃ１−４アルカンなど］などの芳香族ジイソシアネート；ポリメチレンポリフェニルポリイソシアネート（ポリメリックＭＤＩ）などのポリアルキレンポリフェニルポリイソシアネートなどが例示できる。
【００３３】
ポリイソシアネート類には、上記ポリイソシアネートの二量体、三量体、アダクト体、ビウレット体なども含まれる。
【００３４】
これらのポリイソシアネート類は、単独で又は二種以上組み合わせて使用できる。これらのポリイソシアネート類のうち、機械的特性などの点から、芳香族ポリイソシアネートが好ましく、加硫ベルトスリーブのカット時の繊維の集束性を向上し、ベルトカット面での単糸のホツレを有効に防止する点から、モノメリックＭＤＩなどのビス（イソシアナトフェニル）Ｃ１−４アルカンが特に好ましい。
【００３５】
ポリオール類（ウレタンプレポリマーのポリオール成分）としては、脂肪族ポリオール（エチレングリコール、プロピレングリコールなどのＣ２−６アルキレングリコール；グリセリン；トリメチロールプロパン；ペンタエリスリトールなど）、脂環族ポリオール（シクロヘキサンジオール、シクロヘキサンジメタノールなどのシクロアルカンジオール類；水添ビスフェノール類など）、芳香族ポリオール（キシリレングリコールなどの芳香脂肪族ジオール；ビスフェノール類など）などであってもよいが、通常、ポリマーポリオールを使用する場合が多い。
【００３６】
ポリマーポリオールとしては、ポリエステルポリオール、ポリエーテルポリオール、ポリエーテルエステルポリオール、ポリカーボネートポリオール、ポリエステルアミドポリオール、アクリル系ポリマーポリオールなどが例示できる。これらのポリマーポリオールのうち、ポリエステルポリオール、ポリエーテルポリオールが汎用され、柔軟性を向上し、加硫ベルトスリーブのカット時にアラミド心線の単糸のホツレを有効に抑制できる点から、ポリエーテルポリオールが好ましい。
【００３７】
ポリエーテルポリオールとしては、ポリエーテルジオール、例えば、ポリエチレングリコール、ポリプロピレングリコール、ポリオキシエチレンポリオキシプロピレンブロックコポリマー、ポリテトラメチレングリコールなどのポリＣ２−６アルキレングリコールなどが例示できる。これらのポリエーテルポリオールのうち、機械的強度などの点から、ポリプロピレングリコール、ポリテトラメチレングリコールなどのポリＣ３−６アルキレングリコール、特にポリテトラメチレングリコールなどのポリＣ４−６アルキレングリコールが好ましい。
【００３８】
これらのポリオール類は、単独で又は二種以上組み合わせて使用できる。
【００３９】
ポリオール類の重量平均分子量は、ゲルパーミエーションクロマトグラフィ（ＧＰＣ）において、ポリスチレン換算で、例えば、２００〜２００００、好ましくは２００〜１００００（例えば、２５０〜５０００）、さらに好ましくは２００〜３０００（例えば、３００〜３０００）程度であってもよい。重量平均分子量が小さすぎると、アラミド心線の硬度が増大して弾性が低下し硬く脆くなり、処理剤により形成される被膜が破損されやすくなり、フィラメント同士の集束性が低下しやすい。重量平均分子量が大きすぎると、アラミド心線の弾性が増大してフィラメント同士の集束性が低下する虞がある。
【００４０】
ポリオール類の使用量（ポリオール変性率）は、ポリイソシアネート類１００質量部に対して、例えば、０．１〜１００質量部、好ましくは０．５〜８０質量部、さらに好ましくは１〜６０質量部（例えば、３０〜５０質量部）程度であってもよい。ポリオール変性率が小さすぎると、耐ホツレ性、耐屈曲疲労性が低下しやすい。ポリオール変性率が大きすぎると硬化性が低下し被膜が破損しやすくなる。
【００４１】
また、ポリイソシアネート類とポリオール類とを、ポリイソシアネート類のイソシアネート基とポリオール類のヒドロキシル基との割合（モル比）が、例えば、前者／後者＝１／１〜３／１、好ましくは１．２／１〜２．８／１、さらに好ましくは１．５／１〜２．５／１程度となる割合で使用してもよい。ヒドロキシル基に対してイソシアネート基が過剰モル存在すると、ウレタンプレポリマーの末端にイソシアネート基を効率よく導入できる。
【００４２】
ポリイソシアネート類とポリオール類との反応は、通常、不活性ガス雰囲気下（例えば、窒素雰囲気下）で行う場合が多い。反応温度は、例えば、４０〜９０℃、好ましくは６０〜８０℃程度である。反応時間は、例えば、１〜８時間、好ましくは２〜３時間程度である。
【００４３】
これらのウレタンプレポリマーは、単独で又は二種以上組み合わせて使用できる。
【００４４】
ウレタンプレポリマーのイソシアネート基含有率は、例えば、５〜３５質量％、好ましくは７〜３４質量％、さらに好ましくは１０〜３２質量％（例えば、１１〜３０質量％）程度であってもよく、５〜２５質量％（好ましくは１０〜２０質量％）程度であってもよい。イソシアネート基含有率が高すぎると、硬質セグメント含量の増加により、ウレタンプレポリマーの硬度及び耐摩耗性が改善されるものの、反応性が高くなりすぎて十分長い作業時間が得られなくなる。また、イソシアネート基含有率が低すぎると、ウレタンプレポリマーは高粘度になりやすく、作業性が低下し、有機溶媒との均一な混合が困難になり、不均一な厚みの被膜が形成されやすくなる。なお、イソシアネート基含有率は、慣用の方法、例えば、ＪＩＳ  Ｋ７３０１に準拠して、ウレタンプレポリマーを乾燥トルエンに溶解し、過剰のジ−ｎ−ブチルアミンを加えて反応させ、残存したジ−ｎ−ブチルアミンを塩酸で逆滴定し、その滴定量から測定できる。
【００４５】
ウレタンプレポリマーの重量平均分子量は、ゲルパーミエーションクロマトグラフィ（ＧＰＣ）において、ポリスチレン換算で、例えば、８００〜１０００００、好ましくは１０００〜５００００程度であってもよい。
【００４６】
ウレタンプレポリマーの粘度は、温度２５℃でＢ型粘度計で測定したとき、例えば、１００〜５０００ｍＰａ・ｓ、好ましくは１３０〜４０００ｍＰａ・ｓ、さらに好ましくは１５０〜３０００ｍＰａ・ｓ程度であってもよい。粘度が高すぎると、アラミド心線の原糸の内部への含浸性が低下し、アラミド心線にホツレが生成しやすくなる。
【００４７】
有機溶媒（又は有機溶剤）としては、ウレタンプレポリマーに対して反応性を有しない限り特に制限されず、炭化水素類（例えば、トルエン、キシレンなどの芳香族炭化水素類）、エーテル類（例えば、ジエチルエーテルなどの鎖状エーテル；ジオキサン、テトラヒドロフランなどの環状エーテル）、ケトン類（例えば、アセトン、メチルエチルケトンなどの鎖状ケトン；シクロヘキサノンなどの環状ケトン）、エステル類（例えば、酢酸エチルなどの酢酸エステル）などが例示できる。これらの有機溶媒は、単独で又は混合溶媒としてもよい。これらの有機溶媒のうち、ウレタンプレポリマーをアラミド心線の原糸内部に効率よく浸透させる点から、トルエンなどの芳香族炭化水素類、メチルエチルケトンなどの鎖状ケトン類が好ましい。
【００４８】
なお、硬化剤を添加すると処理剤が硬化してゲル化しやすくなるため、第１の処理剤は硬化剤を実質的に含まないのが好ましい。
【００４９】
ウレタンプレポリマーの割合は、第１の処理剤全体に対して、例えば、０．５〜４０質量％、好ましくは１〜３０質量％、さらに好ましくは５〜２５質量％（例えば、１０〜２０質量％）程度であってもよい。ウレタンプレポリマーの割合が少なすぎると、アラミド心線の原糸の内部への含浸量や表面付着量が低減し、耐ホツレ性が低下する。一方、ウレタンプレポリマーの割合が多すぎると、アラミド心線の原糸の表面付着量が多くなり、内部への含浸性が低下し、アラミド心線の曲げ剛性が大きくなり、耐屈曲疲労性が低下する虞がある。
【００５０】
アラミド心線の原糸に第１の処理剤を処理する方法としては、特に制限されず、例えば、噴霧、塗布、浸漬などが例示できる。これらの処理方法のうち、浸漬が汎用される。浸漬時間は、例えば、１〜２０秒、好ましくは２〜１５秒程度であってもよい。
【００５１】
アラミド心線の原糸を第１の処理剤で処理した後、必要に応じて乾燥してもよい。乾燥温度は、例えば、１００〜２５０℃、好ましくは１１０〜２２０℃、さらに好ましくは１２０〜２００℃程度であってもよい。乾燥時間は、例えば、１０秒〜３０分、好ましくは３０秒〜１０分、さらに好ましくは１〜５分程度であってもよい。さらに、乾燥は、アラミド心線の原糸に対して張力を作用させて行ってもよい。張力は、例えば、５〜１５Ｎ、好ましくは１０〜１５Ｎ程度であってもよい。張力の作用下で乾燥させると、アラミド心線の原糸に対して処理剤が馴染み易くなり、アラミド心線の原糸が撚糸である場合、撚りムラを低減でき、撚りムラによって生じる撚糸の径のばらつきを小さくすることができる。
【００５２】
第１の処理剤で処理したアラミド心線の原糸に付着した第１の処理剤の付着率［（第１の処理剤の処理後の質量−第１の処理剤の処理前の質量）／第１の処理剤の処理後の質量×１００］は、１〜２０質量％、好ましくは１．５〜１５質量％、さらに好ましくは２〜１０質量％程度であってもよい。
【００５３】
第２の処理剤（未加硫のゴム組成物又はＲＦＬ液）は、レゾルシン（Ｒ）とホルムアルデヒド（Ｆ）との縮合物（ＲＦ縮合物）とゴム又はラテックス（Ｌ）とを含んでいる。第２の処理剤により、アラミド心線と伝動ベルト本体との接着性を向上できる。
【００５４】
ＲＦ縮合物としては、ウレタンプレポリマーとともにアラミド繊維の集束性を向上できる限り特に制限されず、例えば、ノボラック型、レゾール型、これらの組み合わせなどが例示できる。ＲＦ縮合物は、メチロール基濃度が高く、エポキシ化合物との反応性に優れる点から、レゾール型であるのが好ましい。
【００５５】
ＲＦ縮合物は、例えば、水及び塩基触媒（水酸化ナトリウムなどのアルカリ金属塩；アルカリ土類金属塩；アンモニアなど）の存在下、レゾルシンとホルムアルデヒドとを反応することにより得られる反応生成物（例えば、初期縮合物又はプレポリマー）であってもよい。なお、本発明の効果を阻害しない限り、レゾルシンと共に、フェノール、クレゾールなどの芳香族モノオールを併用してもよく、カテコール、ハイドロキノンなどの芳香族ジ又はポリオールを併用してもよい。また、ホルムアルデヒドとしては、ホルムアルデヒドの縮合体（例えば、トリオキサン、パラホルムアルデヒドなど）を使用してもよく、ホルムアルデヒドの水溶液（ホルマリンなど）を使用してもよい。
【００５６】
レゾルシンとホルムアルデヒドとの割合（使用割合）は、例えば、前者／後者（モル比）＝１／０．５〜１／５、好ましくは１／０．６〜１／４、さらに好ましくは１／０．７〜１／３程度であってもよい。なお、レゾルシンに対してホルムアルデヒドを過剰に用いると、レゾール型を効率よく得ることができる。
【００５７】
ラテックスを構成するゴムとしては、アラミド心線に柔軟性を付与できる限り特に制限されず、例えば、ジエン系ゴム［例えば、天然ゴム、イソプレンゴム、ブタジエンゴム、クロロプレンゴム、スチレンブタジエンゴム、ビニルピリジン−スチレン−ブタジエン共重合体ゴム、アクリロニトリルブタジエンゴム（ニトリルゴム）、これらのジエン系ゴムの水添物など］、オレフィン系ゴム［例えば、エチレン−α−オレフィン系ゴム（エチレン−α−オレフィンエラストマー）、ポリオクテニレンゴム、エチレン−酢酸ビニル共重合体ゴム、クロロスルホン化ポリエチレンゴム、アルキル化クロロスルホン化ポリエチレンゴムなど］、アクリル系ゴム、シリコーン系ゴム、ウレタン系ゴム、エピクロルヒドリンゴム、フッ素ゴム、これらの組み合わせなどが例示できる。
【００５８】
ラテックスを構成するゴムは、後述する第３の処理剤（又はゴム糊）のゴムの種類、伝動ベルトにおいて心線を埋設するゴム層のゴムの種類などに応じて適宜選択することもできる。例えば、第３の処理剤のゴム又は伝動ベルトのゴム層のゴムが、オレフィン系ゴム（例えば、エチレン−α−オレフィン系ゴム）を含んでいる場合、ニトリルゴム、ブタジエンゴム、クロロスルホン化ポリエチレンゴム、ビニルピリジン−スチレン−ブタジエン共重合体ゴムが好ましい。
【００５９】
ＲＦ縮合物１００質量部に対して、ラテックスの割合は、固形分換算で、４０〜７００質量部程度の範囲から選択でき、例えば、４５〜６００質量部、好ましくは５０〜５００質量部、さらに好ましくは５５〜４００質量部程度であってもよい。
【００６０】
第２の処理剤は、通常、水を含んでいる場合が多い。また、第２の処理剤は、必要であれば、第３の処理剤の項で例示する添加剤（例えば、加硫剤、加硫促進剤、共加硫剤、接着性改善剤、充填剤、老化防止剤、滑剤など）を含んでいてもよい。
【００６１】
第２の処理剤の全固形分濃度（ＲＦ縮合物の固形分質量とラテックスの固形分質量との合計質量を処理剤の質量で除した濃度）は、例えば、０．１〜２０質量％、好ましくは０．５〜１５質量％（例えば、１〜１１質量％）、さらに好ましくは１．５〜１０質量％（例えば、２〜１０質量％）程度であってもよい。第２の処理剤の全固形分濃度が小さすぎると、アラミド心線の原糸に対する固形分付着量が低減し、アラミド心線の特性を十分に改善できなくなる。また、第２の処理剤の全固形分濃度が大きすぎても、アラミド心線の原糸に対する固形分付着量が多くなり、アラミド心線が硬くなりすぎて、耐屈曲疲労性が低下する。
【００６２】
なお、第２の処理剤の処理方法は、第１の処理剤の処理方法と同様である。
【００６３】
第１の処理剤及び第２の処理剤で処理したアラミド心線の原糸に付着した第２の処理剤の付着率［（第２の処理剤の処理後の質量−第２の処理剤の処理前の質量）／第２の処理剤の処理後の質量×１００］は、例えば、１〜２０質量％、好ましくは１．５〜１５質量％、さらに好ましくは２〜１０質量％程度であってもよい。
【００６４】
第１の処理剤の付着量と、第２の処理剤の付着量との比率（質量比）は、固形分換算で、例えば、前者／後者＝０．５／１〜２０／１、好ましくは０．６／１〜１０／１、さらに好ましくは０．７／１〜５／１（例えば、０．８／１〜２／１）程度であってもよい。
【００６５】
第２の処理剤により形成される被膜の平均厚みは、１〜３０μｍ、好ましくは２〜２５μｍ、さらに好ましくは５〜２０μｍ程度である。被膜の厚みが小さすぎると、各処理剤で形成される被膜同士の接着力が十分でなくなり、アラミド心線とゴムとの接着力も不十分になる虞がある。一方、被膜の厚みが大きすぎると、被膜内部に破損が生じやすく、被膜の強度が低下し、アラミド心線とゴムとの接着力が却って低下する虞がある。
【００６６】
伝動ベルト用アラミド心線の製造方法は、さらに、第１の処理剤と第２の処理剤とで処理したアラミド心線の原糸を、ゴムを含む第３の処理剤（未加硫のゴム組成物又はゴム糊）で処理する工程を含んでいてもよい。ゴムとしては、第２の処理剤に含有されるゴムの種類、伝動ベルトでアラミド心線を埋設するゴム層のゴムの種類などに応じて適宜選択でき、第２の処理剤の項で例示したゴム、例えば、オレフィン系ゴム（例えば、エチレン−α−オレフィンエラストマー（エチレン−α−オレフィン系ゴム）、クロロスルホン化ポリエチレンゴム、アルキル化クロロスルホン化ポリエチレンゴムなど）、ジエン系ゴム（例えば、クロロプレンゴム、ニトリルゴム、水素化ニトリルゴムなど）などが例示できる。これらのゴムは、単独で又は二種以上組み合わせて使用できる。これらのゴムのうち、オレフィン系ゴム（例えば、エチレン−α−オレフィンエラストマー）が汎用される。
【００６７】
エチレン−α−オレフィンエラストマーとしては、例えば、エチレン−α−オレフィンゴム、エチレン−α−オレフィン−ジエンゴムなどが挙げられる。
【００６８】
α−オレフィンとしては、例えば、プロピレン、ブテン、ペンテン、メチルペンテン、ヘキセン、オクテンなどの鎖状α−Ｃ３−１２オレフィンなどが挙げられる。α−オレフィンは、単独で又は二種以上組み合わせて使用できる。α−オレフィンのうち、プロピレンなどのα−Ｃ３−４オレフィン（特にプロピレン）が好ましい。
【００６９】
エチレンとα−オレフィンとの割合は、例えば、前者／後者（質量比）＝４０／６０〜９０／１０、好ましくは４５／５５〜８５／１５（例えば、５０／５０〜８２／１８）、さらに好ましくは５５／４５〜８０／２０（例えば、５５／４５〜７５／２５）程度であってもよい。
【００７０】
ジエン成分としては、通常、非共役ジエン系単量体、例えば、ジシクロペンタジエン、メチレンノルボルネン、エチリデンノルボルネン、１，４−ヘキサジエン、シクロオクタジエンなどのＣ５−１５非共役ジエン系単量体などが例示できる。これらのジエン成分は単独で又は二種以上組み合わせて使用できる。
【００７１】
ジエン成分の割合は、４〜１５質量％程度の範囲から選択でき、例えば、４．２〜１３質量％（例えば、４．３〜１２質量％）、好ましくは４．４〜１１．５質量％（例えば、４．５〜１１質量％）程度であってもよい。
【００７２】
代表的なエチレン−α−オレフィンエラストマーとしては、例えば、エチレン−α−オレフィンゴム［エチレン−プロピレンゴム（ＥＰＲ）］、エチレン−α−オレフィン−ジエンゴム［エチレン−プロピレン−ジエン共重合体（ＥＰＤＭなど）］などが例示できる。
【００７３】
エチレン−α−オレフィンエラストマーは、単独で又は二種以上組み合わせて使用できる。エチレン−α−オレフィンエラストマーの中でも、エチレン−α−オレフィン−ジエンゴム（例えば、ＥＰＤＭ）が好ましい。なお、エチレン−α−オレフィン−ジエンゴムのヨウ素価は、例えば、３〜４０、好ましくは５〜３０、さらに好ましくは１０〜２０程度であってもよい。また、エチレン−α−オレフィン−ジエンゴムのムーニー粘度は、ＪＩＳ  Ｋ６３００−１に準じて１００℃で測定したとき、例えば、２５〜１２０、好ましくは３０〜１１０程度であってもよい。
【００７４】
第３の処理剤は、ゴムに加えて、必要により、慣用の添加剤、例えば、加硫剤（又は架橋剤）、共加硫剤（又は共架橋剤）、加硫促進剤（又は架橋助剤）、加硫遅延剤、接着性改善剤、充填剤、老化防止剤、粘着付与剤、安定剤、カップリング剤、可塑剤、滑剤、着色剤、溶媒などを含んでいてもよい。添加剤は、単独で又は二種以上組み合わせて使用できる。添加剤のうち、加硫剤、共加硫剤、加硫促進剤、接着性改善剤、充填剤、老化防止剤、滑剤、溶媒などが汎用される。
【００７５】
加硫剤は、硫黄系加硫剤と非硫黄系加硫剤とに分類できる。硫黄系加硫剤としては、例えば、硫黄（例えば、粉末硫黄、沈降硫黄、コロイド硫黄、不溶性硫黄、高分散性硫黄など）、硫黄化合物（例えば、一塩化硫黄、二塩化硫黄などの塩化硫黄など）などが例示できる。
【００７６】
非硫黄系加硫剤としては、例えば、有機過酸化物［例えば、ジアシルパーオキサイド、パーオキシエステル、ジアルキルパーオキサイド（例えば、ジクミルパーオキサイド、ｔ−ブチルクミルパーオキサイド、１，１−ジ−ブチルパーオキシ−３，３，５−トリメチルシクロヘキサン２，５−ジメチル−２，５−ジ（ｔ−ブチルパーオキシ）−ヘキサン、１，３−ビス（ｔ−ブチルパーオキシ−イソプロピル）ベンゼン、ジ−ｔ−ブチルパーオキサイドなど）など］、オキシム類［例えば、キノンジオキシムなど］、マレイミド類［例えば、ビスマレイミド、フェニルマレイミド、Ｎ−Ｎ’−ｍ−フェニレンビスマレイミドなど］、アリルエステル類［例えば、ＤＡＦ（ジアリルフマレート）、ＤＡＰ（ジアリルフタレート）、ＴＡＣ（トリアリルシアヌレート）、ＴＡＩＣ（トリアリルイソシアヌレート）、ＴＭＡＩＣ（トリメタリルイソシアヌレート）など］、（メタ）アクリレート類［例えば、メチル（メタ）アクリレートなどのアルキル（メタ）アクリレート；エチレングリコールジ（メタ）アクリレートなどのアルカンジ乃至テトラオールのジ乃至テトラ（メタ）アクリレートなど］などが例示できる。
【００７７】
加硫剤は、単独で又は二種以上組み合わせて使用できる。加硫剤の中でも、硫黄系加硫剤（例えば、硫黄）が好ましい。加硫剤の割合は、ゴム１００質量部に対して、例えば、３０質量部以下、好ましくは０．０１〜２０質量部、さらに好ましくは０．１〜１０質量部（例えば、０．５〜５質量部）程度であってもよい。
【００７８】
共加硫剤としては、金属酸化物、例えば、酸化亜鉛、酸化マグネシウム、酸化カルシウム、酸化バリウム、酸化鉄、酸化銅、酸化チタン、酸化アルミニウムなどが例示できる。共加硫剤は、単独で又は二種以上組み合わせて使用できる。共加硫剤の割合は、ゴム１００質量部に対して、例えば、３０質量部以下、好ましくは０．１〜２０質量部、さらに好ましくは０．５〜１５質量部（例えば、１〜１０質量部）程度であってもよい。
【００７９】
加硫促進剤としては、例えば、チウラム系促進剤（例えば、テトラメチルチウラム・モノスルフィド（ＴＭＴＭ）、テトラメチルチウラム・ジスルフィド（ＴＭＴＤ）、テトラエチルチウラム・ジスルフィド（ＴＥＴＤ）、テトラブチルチウラム・ジスルフィド（ＴＢＴＤ）、ジペンタメチレンチウラムテトラスルフィド（ＤＰＴＴ）など）、チアゾ−ル系促進剤（例えば、２−メルカプトベンゾチアゾ−ル又はその塩など）、スルフェンアミド系促進剤（例えば、Ｎ−シクロヘキシル−２−ベンゾチアジルスルフェンアミドなど）、ウレア系促進剤（例えば、エチレンチオウレアなど）、これらの組み合わせなどが例示できる。
【００８０】
加硫促進剤の割合は、ゴム１００質量部に対して、例えば、３０質量部以下、好ましくは０．１〜２０質量部、さらに好ましくは０．５〜１５質量部（例えば、１〜１０質量部）程度であってもよい。
【００８１】
接着性改善剤としては、例えば、第２の処理剤の項で例示したＲＦ縮合物、メラミン類とアルデヒド類との縮合物（例えば、メラミン−ホルムアルデヒド縮合物、ヘキサＣ１−４アルコキシメチロールメラミンなど）、エポキシ化合物（例えば、アルカントリ乃至ヘキサオールポリグリシジルエーテル、ポリＣ２−４アルキレングリコールジグリシジルエーテル、Ｃ６−８ポリアルカントリ乃至テトラオールポリグリシジルエーテルなど）、イソシアネート化合物（例えば、ポリメチレンポリフェニレンポリイソシアネートなど）、これらの組み合わせなどが例示できる。なお、接着性改善剤は、市販の接着剤、例えば、ロード社製の「ケムロック４０２」などを使用してもよい。
【００８２】
接着性改善剤の割合は、ゴム１００質量部に対して、例えば、５０質量部以下、好ましくは０．１〜４０質量部、さらに好ましくは０．５〜３０質量部（例えば、１〜２０質量部）程度であってもよい。
【００８３】
充填剤（補強剤も含む）としては、有機又は無機充填剤、例えば、粉粒状充填剤［例えば、カーボンブラック（例えば、ＳＡＦ、ＩＳＡＦ、ＨＡＦ、ＭＡＦ、ＦＥＦ、ＧＰＦ、ＳＲＦなどのファーネスブラックなど）、シリカ（乾式シリカ、湿式シリカ）、炭酸カルシウム、タルクなど］、繊維状充填剤［例えば、ポリアミド繊維、ガラス繊維、炭素繊維などの短繊維など］、これらの組合せなどが例示できる。充填剤のうち、無機充填剤（例えば、カーボンブラック、シリカなどの粉粒状充填剤）が汎用される。
【００８４】
充填剤の割合は、ゴム１００質量部に対して、例えば、１〜８０質量部、好ましくは５〜５０質量部、さらに好ましくは１０〜４０質量部程度であってもよい。
【００８５】
老化防止剤としては、例えば、アミン系老化防止剤［例えば、芳香族第２級アミン類（例えば、Ｎ−フェニル−１−ナフチルアミン、オクチル化ジフェニルアミン、４，４’−ビス（α，α−ジメチルベンジル）ジフェニルアミン、Ｎ，Ｎ’−ジフェニル−ｐ−フェニレンジアミン、Ｎ，Ｎ’−ジナフチル−ｐ−フェニレンジアミンなど）、ケトン−アミン反応生成物（例えば、２，２，４−トリメチル−１，２−ジヒドロキノリン重合物、アセトンとジフェニルアミンとの縮合物、アセトンとＮ−フェニル−２−ナフチルアミンとの縮合物など）など］、フェノール系老化防止剤［例えば、モノフェノール類（例えば、２，６−ジ−ｔ−ブチル−４−メチルフェノールなど）、ビスフェノール類（例えば、２，２’−メチレンビス（４−メチル−６−ｔ−ブチルフェノール）など］、これらの組み合わせなどが例示できる。
【００８６】
老化防止剤の割合は、ゴム１００質量部に対して、例えば、３０質量部以下、好ましくは０．１〜２０質量部、さらに好ましくは０．５〜１５質量部（例えば、１〜１０質量部）程度であってもよい。
【００８７】
滑剤としては、例えば、高級飽和脂肪酸又はその塩（例えば、ステアリン酸、ステアリン酸金属塩など）、ワックス、パラフィン、これらの組み合わせなどが例示できる。滑剤の割合は、ゴム１００質量部に対して、例えば、３０質量部以下、好ましくは０．１〜２０質量部、さらに好ましくは０．５〜１５質量部（例えば、１〜１０質量部）程度であってもよい。
【００８８】
溶媒としては、炭化水素類（例えば、トルエン、キシレンなどの芳香族炭化水素類）、ハロゲン化炭化水素類（例えば、塩化メチレン、クロロホルムなどのハロアルカン類）、アルコール類（エタノール、プロパノール、イソプロパノールなどのアルカノール類）、エーテル類（例えば、ジオキサン、テトラヒドロフランなどの環状エーテル類）、エステル類（例えば、酢酸エチルなど）、ケトン類（例えば、アセトン、メチルエチルケトンなどの鎖状ケトン、シクロヘキサノンなどの環状ケトン）、セロソルブ類、カルビトール類などが例示できる。溶媒は、単独で又は混合溶媒として使用してもよい。
【００８９】
溶媒の割合は、ゴム１質量部に対して、例えば、０．５〜５０質量部、好ましくは１〜２０質量部程度であってもよい。
【００９０】
代表的な第３の処理剤としては、ゴムとＲＦ縮合物と添加剤（例えば、加硫剤、共加硫剤、加硫促進剤、接着性改善剤、充填剤、老化防止剤、滑剤）とを含む組成物を溶媒に溶解させたゴム糊などが挙げられる。なお、ゴム糊に対するゴム濃度は、特に限定されず、例えば、１〜１５質量％、好ましくは２〜１０質量％程度であってもよい。
【００９１】
第１の処理剤と第２の処理剤と第３の処理剤とで処理したアラミド心線の原糸に付着した第３の処理剤の付着率［（第３の処理剤の処理後の質量−第３の処理剤の処理前の質量）／第３の処理剤の処理後の質量×１００］は、例えば、１〜２０質量％、好ましくは５〜１５質量％程度であってもよい。第３の処理剤の割合が小さすぎると、伝動ベルトのゴム層とアラミド心線との接着力が低下し、第３の処理剤の割合が大きすぎても、第３の処理剤による被膜の厚みが大きくなり、被膜が破損しやすくなり、接着力が低下し易い。
【００９２】
第３の処理剤により形成される被膜の平均厚みは、特に制限されず、例えば、１〜２０μｍ、好ましくは５〜１５μｍ程度であってもよい。
【００９３】
［アラミド心線］
本発明のアラミド心線は、耐ホツレ性と耐屈曲疲労性とを両立できるため、伝動ベルト用途に適しており、通常、伝動ベルトのゴム層［例えば、オレフィン系ゴム（例えば、エチレン−α−オレフィンエラストマーなど）を含むゴム層］に埋設して利用される。
【００９４】
伝動ベルト用アラミド心線は、前記の製造方法により得られるアラミド心線であってもよい。すなわち、伝動ベルト用アラミド心線は、ウレタンプレポリマーと有機溶媒とを含む処理剤（第１の処理剤）と、ＲＦ縮合物とラテックスとを含む処理剤（第２の処理剤）と、必要によりゴム（例えば、エチレン−α−オレフィンエラストマーなどのオレフィン系ゴム）を含む処理剤（第３の処理剤）とで被覆又は含浸されたアラミド系マルチフィラメント糸（例えば、撚糸）であってもよい。さらに、伝動ベルト用アラミド心線は、第１の処理剤と第２の処理剤と必要により第３の処理剤とで被覆又は含浸した後、加硫されたアラミド系マルチフィラメント糸であってもよい。
【００９５】
アラミド心線の平均径は、例えば、０．３〜３ｍｍ、好ましくは０．５〜２．５ｍｍ、さらに好ましくは０．６〜２ｍｍ程度であってもよい。
【００９６】
［伝動ベルト］
伝動ベルトは、上記のアラミド心線を含んでいればよく、通常、ベルトの長手方向（又は周方向）に複数のアラミド心線を埋設したゴム層を備えた伝動ベルトである場合が多い。隣接する心線の間隔（スピニングピッチ）は、例えば、０．５〜３ｍｍ、好ましくは０．６〜１．５ｍｍ、さらに好ましくは０．７〜１．３ｍｍ程度であってもよい。
【００９７】
図１は、本発明の伝動ベルトの一例であるＶリブドベルトを示す概略断面図である。この例では、ベルトの長手方向にアラミド心線１を埋設した接着ゴム層２と、この接着ゴム層の一方の面（内周面）に形成された圧縮ゴム層３と、前記接着ゴム層の他方の面（外周面又は背面）に形成された伸張ゴム層４とを備えており、圧縮ゴム層３にＶ字状溝のリブ５が形成されている。圧縮ゴム層３には、伝動ベルトの耐側圧性を向上させるため、ポリアミド短繊維６が含有されている。なお、接着ゴム層２、圧縮ゴム層３及び伸張ゴム層４は、それぞれ、第３の処理剤に含有する成分と同様の成分を含有するゴム組成物［オレフィン系ゴム（例えば、エチレン−α−オレフィンエラストマー）を含むゴム組成物］で形成されている場合が多い。また、伸張ゴム層４の背面には、織物、不織布、編物などで形成された補強布を積層してもよい。
【００９８】
図２は、本発明の伝動ベルトの他の例であるローエッジＶベルトを示す概略断面図である。図２に示すベルトは、圧縮ゴム層３にリブ５が形成されていない点及び外周面から内周面に向かってベルト幅が小さくなる台形状である点を除き、図１と同様に構成されている。なお、圧縮ゴム層３には、ベルトの長手方向に沿って、複数のコグ（凸部）を所定の間隔をおいて形成してもよい。また、圧縮ゴム層３の面（内周面）及び伸張ゴム層４の面（外周面）には、織物、不織布、編物などで形成された補強布を積層してもよい。
【００９９】
これらの伝動ベルトは、円筒状の成形ドラムに、圧縮ゴム層用シートと第１の接着ゴム層用シートとを順次巻き付け、この上にアラミド心線を螺旋状にスピニングし、さらに、第２の接着ゴム層用シートと伸張ゴム層用シートとを順次巻き付けて積層体を形成し、この積層体を加硫して加硫ベルトスリーブを作製し、この円筒状の加硫ベルトスリーブを周方向に切断して形成される。この切断の際、周方向に配列又は配向したアラミド心線も切断され、アラミド心線が伝動ベルトの側面（切断面）に露出する。アラミド心線が伝動ベルトの側面に露出していると、アラミド糸が解れ易くなり、伝動ベルトの側面から解れたアラミド糸を起点として、アラミド心線が伝動ベルトの側面から突出するポップアウトが生じ、ポップアウトしたアラミド心線が回転するプーリの軸に巻き付いて伝動ベルトが破断するおそれがある。しかし、図１及び図２に示す伝動ベルトでは、接着ゴム層に特定の処理剤で処理されたアラミド心線を埋設しており、アラミド心線のフィラメント同士の結束性が高いため、伝動ベルトの側面でアラミド心線が解れることがなく、アラミド心線のポップアウトを有効に防止でき、伝動ベルトの耐久性を著しく向上できる。
【０１００】
伝動ベルトは、前記Ｖリブドベルト及びローエッジＶベルトに限定されず、歯付ベルト、平ベルトなどにも利用できる。
【０１０１】
［伝動ベルトの製造方法］
伝動ベルトは、慣用の方法、例えば、一対の未加硫ゴムシート（未加硫の積層ゴムシートを含む）の間に、特定の処理剤で処理したアラミド心線を挟持させた円筒状の積層体を加硫して伝動ベルト前駆体（加硫ベルトスリーブ）を作製し、この円筒状の伝動ベルト前駆体を周方向にカッティングすることにより作製できる。このようにカッティングしても、伝動ベルトの側面において、アラミド心線の毛羽立ちやホツレが生成しない。なお、一対の未加硫ゴムシートは、同一又は異なって、第３の処理剤の項で例示した成分（例えば、エチレン−α−オレフィンエラストマーなどのオレフィン系ゴムなど）を含むゴム組成物で形成されている場合が多い。
【実施例】
【０１０２】
以下に、実施例に基づいて本発明をより詳細に説明するが、本発明はこれらの実施例によって限定されるものではない。
【０１０３】
（１）原料
（1-1）ゴム
ＥＰＤＭ：デュポン・ダウエラストマージャパン（株）製「ＩＰ３６４０」、ムーニー粘度４０（１００℃）
【０１０４】
（1-2）末端にイソシアネート基を有するウレタンプレポリマー
コロネート１５５９［日本ポリウレタン工業社製ポリオール変性ＭＤＩ、ポリオール変性率１質量％、ＮＣＯ含有率３０質量％、ポリオール：ポリプロピレングリコール（ＰＰＧ）］
コロネート１４４６［日本ポリウレタン工業社製ポリオール変性ＭＤＩ、ポリオール変性率２質量％、ＮＣＯ含有率２９質量％、ポリオール：ポリプロピレングリコール（ＰＰＧ）］
コロネート１１８０［日本ポリウレタン工業社製ポリオール変性ＭＤＩ、ポリオール変性率６質量％、ＮＣＯ含有率２９質量％、ポリオール：ポリプロピレングリコール（ＰＰＧ）］
コロネート４４１２［日本ポリウレタン工業社製ポリオール変性ＭＤＩ、ポリオール変性率４０質量％、ＮＣＯ含有率１５質量％、ポリオール：キャスターオイル（植物油由来）］
コロネート４３７０［日本ポリウレタン工業社製ポリオール変性ＭＤＩ、ポリオール変性率４０質量％、ＮＣＯ含有率１５質量％、ポリオール：ポリテトラメチレンエーテルグリコール（ＰＴＭＥＧ）］
ＤＳＲ３８３７［日本ポリウレタン工業社製ポリオール変性ＭＤＩ、ポリオール変性率６０質量％、ＮＣＯ含有率１１質量％、ポリオール：ポリプロピレングリコール（ＰＰＧ）］
ミリオネートＭＲ−２００［日本ポリウレタン工業社製ポリメリックＭＤＩ、ＮＣＯ含有率３０質量％］
【０１０５】
（1-3）ＲＦ縮合物
レゾルシン・ホルマリン共重合体（レゾルシノール樹脂）：レゾルシノール２０％未満、ホルマリン０．１％未満のレゾルシン・ホルマリン共重合物
【０１０６】
（1-4）添加剤
有機過酸化物：化薬アクゾ（株）製「パーカドックス１４ＲＰ」
加硫促進剤ＭＢＴＳ：２−メルカプトチアゾリン、ジベンゾチアジル・ジスルフィド
加硫促進剤ＤＭ：ジ-２-ベンゾチアゾリルジスルフィド  含水シリカ：東ソー・シリカ（株）製「Ｎｉｐｓｉｌ  ＶＮ３」、比表面積２４０ｍ２／ｇ
カーボンＨＡＦ：東海カーボン（株）製「シースト３」
老化防止剤：精工化学（株）製「ノンフレックスＯＤ３」
パラフィン系軟化剤：出光興産（株）製「ダイアナプロセスオイル」
ポリアミド短繊維：旭化成（株）製「６６ナイロン」
【０１０７】
（２）ホツレ試験
アラミド心線のホツレ性を評価するため、次の方法でＶリブドベルトを作製した。まず、表面が平滑な円筒状の成形モールドの外周に、１プライのゴム付綿帆布を巻き付け、この綿帆布の外側に、表１に示すゴム組成物で形成された未加硫の接着ゴム層用シートを巻き付けた。次に、接着ゴム層用シートの上からアラミド心線をスピニングして巻き付け、さらにこの上に、表１に示すゴム組成物で形成された未加硫の接着ゴム層用シート及び表２に示すゴム組成物で形成された未加硫の圧縮ゴム層用シートをこの順に巻き付けた。圧縮ゴム層用シートの外側に加硫用ジャケットを配置した状態で、成形モールドを加硫缶に入れて加硫した。加硫して得られた筒状の加硫ゴムスリーブを成形モールドから取り出し、加硫ゴムスリーブの圧縮ゴム層をグラインダーにより複数のＶ字状溝を同時に研削した後、加硫ゴムスリーブを輪切りするようにカッターで周方向に切断することによって、３つのリブを形成したＶリブドベルトを得た。
【０１０８】
【表１】
0005922493.tif 000002
【０１０９】
【表２】
0005922493.tif 000003
【０１１０】
上記のように作製したＶリブドベルトについて、カッターで周方向に切断したベルト側面におけるアラミド心線のホツレの状態を以下の基準で評価した。なお、評価が「○」以上の場合を良好と判定した。
【０１１１】
◎：ベルトカット時に端面にホツレはなく、端面を擦ってもベルトを走行させてもホツレが生成しない
○：ベルトカット時に端面にホツレはなく、端面を擦ってもベルトを走行させてもホツレが殆ど生成しない
△：ベルトカット時に端面にホツレはないが、端面を擦ったりベルトを走行させるとホツレが生成する
×：ベルトカット時に端面にホツレが生成する。
【０１１２】
なお、上記評価において、擦過時のホツレ状態は、Ｖリブドベルトのベルトカット面を長さ方向１０ｃｍの範囲で一方向に沿って鉄製の金属板を押し当てて移動させ、この操作を１０回繰り返した後、ベルトカット面に露出した心線を観察することにより評価した。
【０１１３】
また、ベルト走行後のホツレ状態は、図３に示すように、Ｖリブドベルト１１を、駆動プーリ１２（直径６０ｍｍ）、２つのテンションプーリ１３（直径５０ｍｍ）、２つのアイドラープーリ１４（直径５０ｍｍ）に巻き付け、駆動プーリ１２に４００Ｎ／３リブの荷重を作用させ、１３０℃の雰囲気下で、駆動プーリ１２を回転数３３００ｒｐｍで回転させて１００時間走行させ後、ベルトカット面に露出した心線を観察することにより評価した。
【０１１４】
（３）屈曲疲労試験
屈曲疲労試験用の試験片を次のようにして作製した。まず、表１に示す組成の未加硫のゴムシート（厚み０．５ｍｍ）を円筒状の金型に巻き付け、この上にアラミド心線をスパイラル状に巻き付け、さらにこの上に表１に示す組成の未加硫ゴムシート（厚み０．５ｍｍ）を巻き付け、このゴムシートにジャケットを被せて加熱することよって加硫し、加硫ゴムスリーブを作製した。アラミド心線が２本埋設され、かつカットした側面にアラミド心線が露出しないように加硫ゴムスリーブを周方向にカッターでカットし、幅３ｍｍ、長さ５０ｃｍ、厚み１．５ｍｍの試験片２１を作製した。
【０１１５】
屈曲疲労試験は、図４に示すように、上記のように作製した試験片２１を、上下に配置した一対の円柱形の回転バー（直径３０ｍｍ）２２ａ，２２ｂに屈曲させて巻き掛け、試験片２１の一端をフレーム２３に固定すると共に、試験片２１の他端に２ｋｇの荷重２４を作用させ、一対の回転バー２２ａ，２２ｂを相対距離を一定に保ったまま、上下方向に３０万回往復（ストローク：１００ｍｍ、サイクル：１００回／分）させることによって、回転バー２２ａ，２２ｂへの試験片２１の巻き付け・巻き戻しを繰り返し、屈曲疲労させた。オートグラフ（（株）島津製作所製「ＡＧＳ−Ｊ１０ｋＮ」）を用いて、屈曲後の試験片を引張速度５０ｍｍ／分の条件で引張り、試験片の破断時の強力を測定した。一方、屈曲前の試験片の破断時の強力を予め測定しておき、下記式に基づいて強力保持率を算出した。
強力保持率（％）＝（屈曲後の強力／屈曲前の強力）×１００
【０１１６】
実施例１〜１１及び比較例１〜３
（アラミド繊維コードの作製）
１６７０ｄｔｅｘ（フィラメント数１０００本）のアラミド繊維（帝人（株）製「テクノーラ（登録商標）」）からなる無撚りでリボン状に引き揃えたアラミド繊維フィラメントの束（アラミド繊維単糸という）１本を、下撚り数を３．７回／１０ｃｍで下撚り（Ｚ撚り）し、この下撚り糸を２本束ね、上撚り数を１３．１回／１０ｃｍで下撚りと同じ方向に上撚り（Ｚ撚り）し、アラミド繊維コードを作製した。
【０１１７】
（第１処理液の作製）
表３に示すウレタンプレポリマーをトルエンに混合し、室温で１０分攪拌し、第１処理液（前処理液）を作製した。
【０１１８】
【表３】
0005922493.tif 000004
【０１１９】
（第２処理液の作製）
表４に示す各成分を、室温で１０分攪拌し、第２処理液（ＲＦＬ液）を得た。
【０１２０】
【表４】
0005922493.tif 000005
【０１２１】
（第３処理液の作製）
表５に示すＥＰＤＭ配合ゴム組成物をトルエンに溶解し、ポリメリックＭＤＩを添加し、表６に示す組成の第３処理液（ゴム糊）を作製した。
【０１２２】
【表５】
0005922493.tif 000006
【０１２３】
【表６】
0005922493.tif 000007
【０１２４】
（アラミド心線の作製）
アラミド繊維コードを、第１処理液に１０秒間通過させることにより浸漬処理し、１８０℃、４分間の条件で乾燥処理した。なお、実施例７では、第１処理液の付着率［（第１処理液の処理後の質量−第１処理液の処理前の質量）／第１処理液の処理後の質量×１００］が３．５質量％であった。
【０１２５】
第１処理液で処理したアラミド繊維コードを、第２処理液に浸漬処理し、乾燥処理した。浸漬条件及び乾燥条件は、第１処理液の場合と同じである。なお、実施例７では、第２処理液の付着率［（第２処理液の処理後の質量−第２処理液の処理前の質量）／第２処理液の処理後の質量×１００］が２．５質量％であった。
【０１２６】
第２処理液で処理したアラミド繊維コードを、第３処理液に３秒間通過させることにより浸漬処理し、１７０℃、１．５分間の条件で乾燥処理することによって、アラミド心線を得た。なお、実施例７では、第３処理液の付着率［（第３処理液の処理後の質量−第３処理液の処理前の質量）／第３処理液の処理後の質量×１００］が８質量％であった。
【０１２７】
実施例１〜１１及び比較例１〜３で得られたアラミド心線について、耐ホツレ試験、屈曲疲労試験を評価した結果を表７〜９に示す。
【０１２８】
【表７】
0005922493.tif 000008
【０１２９】
【表８】
0005922493.tif 000009
【０１３０】
【表９】
0005922493.tif 000010
【０１３１】
表７〜９から明らかなように、比較例に比べて、実施例では、アラミド心線の単糸のホツレを有効に抑制できるとともに、強力保持率も高く耐屈曲疲労性に優れる。
【産業上の利用可能性】
【０１３２】
本発明のアラミド心線は、耐ホツレ性と耐屈曲疲労性とを両立できるため、伝動ベルト［例えば、平ベルト、Ｖベルト、Ｖリブドベルトなどの摩擦伝動ベルト、歯付ベルト（タイミングベルト、両面歯付ベルトなど）、コグドベルトなどの噛み合い伝動ベルトなど］の用途に適している。また、本発明のアラミド心線は、前記特性に加えて、高モジュラスであるため、印刷機械、自動販売機、工作機械、自動車エンジンなどの高負荷伝動機器部材などにも好適に利用できる。
【符号の説明】
【０１３３】
１…アラミド心線
２…接着ゴム層
３…圧縮ゴム層
４…伸張ゴム層
５…リブ
６…アミド短繊維
１１…Ｖリブドベルト
１２…駆動プーリ
１３…テンションプーリ
１４…アイドラープーリ
２１…試験片
２２ａ，２２ｂ…回転バー
２３…フレーム
２４…荷重
【図１】
0005922493.tif 000011
【図２】
0005922493.tif 000012
【図３】
0005922493.tif 000013
【図４】
0005922493.tif 000014